(57)【要約】【課題】  選択酸化触媒の反応温度が100℃以下であり、かつ改質ガス中に水蒸気が多量に存在する条件下においても、触媒活性の著しい低下を招かない一酸化炭素選択酸化触媒を提供する。【解決手段】  改質ガス中の一酸化炭素を酸素ガスによって選択的に酸化する一酸化炭素選択触媒であって、触媒活性成分12をゼオライト等の多孔質担体の細孔に担持し、多孔質担体であるゼオライト等の表面を粒径が3nmから20nmの範囲にあるコロイダルシリカ等の撥水材10で覆う。【選択図】図２
2009011981.tif 000002
【特許請求の範囲】
【請求項１】
改質ガス中の一酸化炭素を酸素ガスによって選択的に酸化する一酸化炭素選択酸化触媒であって、
触媒活性成分を多孔質担体に担持して成り、
前記多孔質担体の表面が撥水材により覆われていることを特徴とする一酸化炭素選択酸化触媒。
【請求項２】
前記触媒活性成分が前記多孔質担体の細孔内に保持されていることを特徴とする請求項１に記載の一酸化炭素選択酸化触媒。
【請求項３】
前記多孔質担体がゼオライトであることを特徴とする請求項１又は２に記載の一酸化炭素選択酸化触媒
【請求項４】
前記多孔質担体がモルデナイトであることを特徴とする請求項１又は２に記載の一酸化炭素選択酸化触媒。
【請求項５】
前記撥水材の粒径が3nmから20nmの範囲であることを特徴とする請求項１から４のいずれかに記載の一酸化炭素選択酸化触媒。
【請求項６】
前記撥水材がコロイダルシリカであることを特徴とする請求項１から５のいずれかに記載の一酸化炭素選択酸化触媒。
【請求項７】
前記触媒活性成分と前記撥水材の重量比が5％から30％の範囲にあることを特徴とする請求項１から６のいずれかに記載の一酸化炭素選択酸化触媒。
【請求項８】
前記触媒活性成分が白金、ルテニウム、鉄、ニッケル、コバルトのいずれか、及び／又はこれらから選ばれた２種以上の合金であることを特徴とする請求項１から７のいずれかに記載の一酸化炭素選択酸化触媒。
【請求項９】
アルミナ、シリカ、チタニア、マグネシア、カルシア、コージェライトのいずれか／又はこれらから選択された２種以上からなる支持体に支持されていることを特徴とする請求項１から８のいずれかに記載の一酸化炭素選択酸化触媒。
【請求項１０】
粉末触媒活性化成分を粉末多孔質担体にイオン交換法により担持する第１の工程と、
前記第１の工程により得られた粉末触媒を、乾燥後、焼成する第２の工程と、
前記第２の工程により得られた粉末触媒を、撥水材溶液と混合し攪拌する第３の工程と、
前記第３の工程により得られた粉末触媒を乾燥後、焼成する第４の工程とを含むことを特徴とする一酸化炭素選択酸化触媒の製造方法。
【請求項１１】
粉末触媒活性化成分を粉末多孔質担体にイオン交換法により担持する第１の工程と、
前記第１の工程により得られた粉末触媒を、乾燥後、焼成する第２の工程と、
前記第２の工程により得られた粉末触媒を、撥水材溶液と混合し攪拌する第３の工程と、
前記第３の工程により得られた粉末触媒を乾燥後、焼成する第４の工程と、
前記第４の工程により得られた触媒を、アルミナ、シリカ、チタニア、マグネシア、カルシア、コージェライトのいずれか／又はこれらから選択された２種以上からなる支持体に展着する第５の工程を含むことを特徴とする一酸化炭素選択酸化触媒の製造方法。
【請求項１２】
前記多孔質担体がゼオライトであることを特徴とする請求項１０又は１１に記載の一酸化炭素選択酸化触媒の製造方法。
【請求項１３】
前記多孔質担体がモルデナイトであることを特徴とする請求項１０又は１１に記載の一酸化炭素選択酸化触媒の製造方法。
【請求項１４】
前記撥水材の粒径が3nmから20nmの範囲の値であることを特徴とする請求項１０又は１１に記載の一酸化炭素選択粉末触媒の製造方法。
【請求項１５】
前記撥水材がコロイダルシリカであることを特徴とする請求項１４に記載の一酸化炭素選択酸化触媒の製造方法。
【請求項１６】
前記触媒活性成分と前記撥水材の重量比が5％から30％の範囲にあることを特徴とする請求項１０から１５のいずれかに記載の一酸化炭素選択酸化触媒の製造方法。
【請求項１７】
前記触媒活性成分が白金、ルテニウム、鉄、ニッケル、コバルトのいずれか、及び／又はこれらから選ばれた２種以上の合金であることを特徴とする請求項１０から１６のいずれかに記載の一酸化炭素選択酸化粉末触媒の製造方法。
【発明の詳細な説明】
【技術分野】
【０００１】
本発明は、炭化水素の改質反応により生成する水素を主成分とする改質ガス中の一酸化炭素（CO）を除去する一酸化炭素選択酸化触媒に係り、特に燃料電池用の水蒸気を含む水素ガス中の一酸化炭素を二酸化炭素（CO2）に酸化する一酸化炭素選択酸化触媒及びその製造方法に関する。
【背景技術】
【０００２】
従来、水素はメタン、プロパン、灯油などの炭化水素燃料を水蒸気改質や部分酸化により改質し、その後シフト反応により一酸化炭素を除去し製造している。シフト反応後のガスは改質ガスと呼ばれる。
【０００３】
改質ガス中には水素が約70％、水分が約15％、一酸化炭素が約１％の割合で含まれている。燃料電池用の水素とするには、一酸化炭素の濃度を10ppm以下にしなければならない。改質ガス中の一酸化炭素は燃料電池の電極触媒である白金（Pt）を被毒し、燃料電池の性能を低下させるためである。
【０００４】
一酸化炭素除去工程は、外部から改質ガス中に酸素（空気）を導入し、水素の酸化を極力抑制するなかで次の反応により一酸化炭素のみを選択酸化するという、選択酸化触媒による除去が行われている。
【０００５】
CO  ＋  1/2×O2  ＝  CO2  ＋280（KJ/mol）  
選択酸化触媒に関する特許はこれまでに多数出願されている。例えば特許文献1では、ゼオライト担体に白金、パラジウム、ロジウム、イリジウム、ルテニウム、ニッケル、コバルト、鉄などを単体、又は混合物、あるいは合金を選択酸化触媒として用いる技術を開示している。
【０００６】
特許文献１に記載の触媒は、反応ガスが水蒸気を含まない改質ガスにおいては、長時間、選択酸化活性を持続する性能を示すが、水蒸気を含む改質ガスにおいては、著しく選択酸化活性が低下する。
【０００７】
このように一酸化炭素を選択酸化反応で除去する場合、反応ガス中に水蒸気が存在すると、触媒上で水蒸気が凝縮する（本明細書ではこれを凝縮水という。）が、凝縮水が触媒に付着すると触媒活性が低下する。
【０００８】
燃料電池用の改質ガス中に含まれる一酸化炭素を除去する場合、その反応は温度が低いほど一酸化炭素選択酸化活性は向上する。このため、出来るだけ低い温度で運転するのが望ましいが、一方において凝縮水や水蒸気の吸着を防ぐために、現状、改質装置は150℃前後で運転されている。
【０００９】
特許文献2においては、改質器の構成の一つの機器として熱交換器を設け、一酸化炭素選択触媒を100℃以上の温度に調整し、改質する技術が開示されている。
【００１０】
特許文献3においては、触媒を加熱するためにヒーターを設置することで触媒に水蒸気が吸着されるのを防止する技術が開示されている。しかし、改質器にヒーターを設置することで改質装置の構造が複雑となる。また、新たなヒーターの設置により改質器のコストが高くなる。このため、改質装置の機器構成を変えることなく、触媒そのものを改善することにより凝縮水や水蒸気の吸着による活性低下を防止できる一酸化炭素選択酸化触媒が望まれていた。
【特許文献１】特開平7−256112号公報
【特許文献２】特開2002−47002号公報
【特許文献３】特開2005−67986号公報
【発明の開示】
【発明が解決しようとする課題】
【００１１】
燃料電池の燃料として用いられる改質ガスは、多量の水蒸気の存在下で一酸化炭素を選択的に酸化する必要がある。しかし、一般的に触媒そのものは親水性物質であるために、水蒸気が触媒の表面で凝集しやすい。
【００１２】
一酸化炭素選択酸化反応の温度が100℃以上であれば、理論的には水蒸気は触媒の表面で凝縮しない。しかし、燃料電池の運転温度はイオン導電性電解質膜（フッ素系の電解質膜）が適正に機能するための条件として、100℃以下であることが望ましいとされている。このため、一酸化炭素の選択酸化反応の温度も同様に100℃前後となり、このため触媒の表面で水蒸気が凝集する。
【００１３】
水蒸気の触媒表面における凝縮を防ぐために触媒の温度を100℃以上とすることにより、かかる問題は理論的には解決できる。しかし、温度を100℃に設定しても、部分的に100℃以下の温度である触媒も存在する場合もある。そのため、100℃以下の温度の触媒では水蒸気の凝縮がおこり、触媒の活性化が低下する。
【００１４】
そこで本発明の課題は、選択酸化触媒の反応温度が100℃以下であり、かつ改質ガス中に水蒸気が多量に存在する条件下においても、触媒活性の著しい低下を招かない一酸化炭素選択酸化触媒を提供することにある。また、本発明の他の課題は、そのような一酸化炭素選択酸化触媒の製造方法を提供することにある。
【課題を解決するための手段】
【００１５】
本発明は、改質ガス中の一酸化炭素を酸素ガスによって選択的に酸化する一酸化炭素選択触媒であって、触媒活性成分を多孔質担体に担持して成り、前記多孔質担体の表面が撥水材により覆われていることを特徴とする。
触媒の表面に凝縮水や水蒸気が吸着すると、反応物質である一酸化炭素、酸素が触媒表面に到達できず、触媒活性が低下する。一方において、触媒活性成分を担持している多孔質担体を撥水材で被覆すれば、触媒の表面は撥水性となり、水蒸気が吸着されず、触媒表面が凝集水で覆われることがなくなる。
【００１６】
触媒活性成分が前記多孔質担体の細孔内に保持されていることは好適である。多くの触媒活性成分が、多孔質担体の細孔内にあることで、撥水剤により触媒活性成分が覆われることがなく、触媒活性の低下を招かない。
【００１７】
前記多孔質担体がゼオライトであることは好適であり、前記多孔質担体がモルデナイトであることはより好ましい。また、前記撥水材の粒径が3nmから20nmの範囲の値であることは好適である。撥水材の粒径を適切に選択することにより、触媒表面に存在する水蒸気を触媒活性成分には到達させず、反応物質である一酸化炭素と酸素を多孔質担体の細孔内に担持されている触媒活性成分に到達させることができる。これは、撥水材はある間隔の隙間を作りながら触媒を覆っている。そこでその隙間のサイズが水分子サイズよりも小さく、一酸化炭素、酸素分子サイズよりも大きくすることでそれを可能とすることができる。その撥水材の粒径は3nmから20nmの範囲である。
【００１８】
このようにして、触媒の表面を撥水材で被覆することにより、水蒸気に対する触媒の活性の低下を防止することができる。
【００１９】
前記撥水材がコロイダルシリカであることは好適である。前記触媒活性成分と前記撥水材の重量比が5％から30％の範囲にあることは好ましい。撥水材の添加量は触媒活性成分と撥水材の重量比で、5％以下の場合は撥水性が弱く、30％以上では一酸化炭素選択酸化性能が低下してしまうためである。
【００２０】
前記触媒活性成分が白金、ルテニウム、鉄、ニッケル、コバルトのいずれか、及び／又はこれらから選ばれた２種以上の合金であることは好適である。
アルミナ、シリカ、チタニア、マグネシア、カルシア、コージェライトのいずれか／又はこれらから選択された２種以上からなる支持体に、前記触媒を支持することは好適である。
【発明の効果】
【００２１】
本発明によれば、選択酸化触媒の反応温度が100℃以下であり、かつ改質ガス中に水蒸気が多量に存在する条件下においても、触媒活性の著しい低下を招かない一酸化炭素選択酸化触媒を提供することができる。
【発明を実施するための最良の形態】
【００２２】
発明者らは長年の研究の結果、燃料電池の燃料として用いられる改質ガス中の一酸化炭素の選択酸化触媒について、改質ガス中に多量の水蒸気が含まれていても、触媒に撥水性を持たせることにより、触媒活性が低下しないことを見いだし、本発明を完成するに至った。
【００２３】
本発明において、使用する撥水材は次の通りである。撥水材は大きく分けて、有機系撥水材、無機系撥水材の２種類がある。耐熱性の観点から無機系の撥水材が好ましい。水に対する接触角が90度以上の撥水材は好ましい。強い撥水性を示すためである。例えば撥水性コロイダルシリカは好適である。分散媒（溶媒）は有機溶媒と水の混合液が好ましい。溶媒のｐHは中性であることが好ましい。
【００２４】
図１は、触媒表面を撥水材１０であるコロイダルシリカで覆ったときのイメージを示した図である。
コロイダルシリカの粒径は、3nm〜20nmの範囲が好ましい。コロイダルシリカの粒径が3nm以下となると、図１（ｂ）に示すように撥水材（コロイダルシリカ）１０が触媒１１の表面を隙間無く埋めてしまう。このため、反応物質である一酸化炭素、酸素が多孔質の細孔に分散担持されている触媒活性成分（図２に示す１２）まで到達しない。一方、20nm以上になると図１（ａ）に示すように触媒１１の表面を覆う撥水材１０の隙間が大きくなり、水蒸気分子が触媒活性成分に到達する。このため、触媒11が水蒸気を吸着し、触媒活性が低下してしまう。
【００２５】
次に本発明の一酸化炭素選択酸化触媒の製造法について説明する。
一例として触媒粉末を球状、粒状等に成形する場合について説明するが、本発明はこれに限定されるものではない。
先ず、粉末触媒をプレス成形等により球状、粒状等に成形する。このとき撥水材１０を添加して成形することは好ましい。即ち、粉末触媒と撥水材10を混合した後、これをプレス成形等により球状、粒状等に成形する。
粉末触媒をプレス成形後に撥水処理しても良いが、この場合、後述するように球状、粒状等に成形された成形触媒の表面にのみ撥水材１０が被覆することになり、触媒粒子の全面を撥水材で被覆することが難しい。
【００２６】
次に、粒状、球状、ハニカム支持体などの触媒の支持体１３に粉末触媒をコーテイングする場合について説明する。撥水材１０としてコロイダルシリカを用いた場合、コロイダルシリカは結着剤（バインダー）としての機能を持ち、粉末触媒を支持体１３にコーテイングする際のバインダーが不要となる。このため、コロイダルシリカを撥水材１０として用いることにより、結着剤を添加しなくてもよい。
【００２７】
支持体１３に粉末触媒を支持する方法として、粉末触媒を支持体コーテイングした後、コロイダルシリカを展着してもよい。支持体としては、アルミナ、シリカ、チタニア、マグネシア、カルシア、又はこれらの２種以上からなる支持体１３が好適である。特に機械的強度に優れハニカム構造に加工しやすいコージェライトは好ましい。
触媒１１としては、白金、ルテニウム、鉄、ニッケル、コバルトから選ばれた1種以上の触媒成分を担持したゼオライト触媒であり、ゼオライトとしては特にモルデナイトが最も望ましい。
【００２８】
ここで触媒の担体としてゼオライトが好適である理由は次の通りである。ゼオライトは約1nm以下の分子レベルの細孔を規則的に有している。この細孔内に触媒活性成分であるPt、Feを担持する。これにより、反応ガスである一酸化炭素、酸素は分子径が小さいので、細孔内に入り、触媒活性成分であるPt、Feと反応する。
一方において、水蒸気は一酸化炭素、酸素に比べ分子径が大きいためゼオライトの細孔内には入りにくい。このため触媒活性成分であるPt、Feが水蒸気の凝縮水で覆われにくいため、触媒活性が低下しないのである。
【００２９】
これに対し、アルミナを代表とする多孔質担体では細孔径が10nmを越えていることから、この細孔内に担持されているPt、Feまで水蒸気が入り、Pt、Feを覆ってしまう。以上の理由から、触媒活性成分の担体としてはゼオライトが好適である。
【００３０】
図２は触媒の支持体１３上に触媒１１を支持させたときの触媒構造のイメージ図である。
触媒成形後に撥水材１０を処理すると、図２（ｂ）のように撥水材１０が触媒１１の最表面のみを被覆することになる。このため触媒粒子1個1個の表面を撥水材１０で被覆することが難しい。
これに対して成形前に触媒粉末と撥水材１０とを混合し、コーテイングすることにより、図２（ａ）に示すように全触媒粒子の表面に撥水材１０が均一に分布する。
以上説明したように、本発明によれば水蒸気を多量に含む改質ガス中の一酸化炭素を効率よく選択酸化することができる。
【実施例】
【００３１】
（モルデナイト粉末触媒１（撥水処理なし）の作製）
モルデナイト粉末を以下に示すイオン交換法によりPt、Feを担持した。先ずモルデナイト粉末10gを純水１リットルに投入し、Pt(NH3)4Cl2溶液を8ml加えてよく攪拌し、攪拌後懸濁液をろ過し、Ptを担持したモルデナイト粉末触媒を得た。次いで、作成したモルデナイト粉末触媒を純粋１リットルに投入し、Fe(NO3)3溶液３mlを加え攪拌し、攪拌後ろ過して十分に水洗し、100℃で乾燥後、300℃で焼成し、Pt-Fe/モルデナイト粉末触媒１を得た。Pt、Feの含有量はそれぞれ4wt％、0.5wt％である。ここで調製したモルデナイト粉末触媒1g(撥水性コロイダルシリカを含まない粉末触媒)を比較例1の触媒とし、一酸化炭素選択酸化触媒の性能を測定した。
【００３２】
（モルデナイト粉末触媒２（撥水処理有り）の作製）
１gのモルデナイト粉末触媒１と、市販の撥水性コロイダルシリカ溶液2g（シリカゲル濃度20％で溶媒は水、pH8.5、シリカゲル粒子径5nm）の混合液を攪拌し、100℃で乾燥後300℃で焼成した。このようにして作製したモルデナイト粉末触媒２を、実施例１の触媒とし、一酸化炭素選択触媒の性能を測定した。
【００３３】
（成形触媒１（撥水処理有り））
モルデナイト粉末触媒１を以下の方法でコージェライト製ハニカム支持体（400cell/in2）にコーテイングし、ハニカムの成形触媒１を得た。2gのモルデナイト粉末触媒１を純水4gに溶解し、コロイダルシリカ溶液４gを得た。これを混合し十分攪拌する。これにより得られたスラリー液をコージェライト製支持体に浸漬し、セル内の余分なスラリーを圧縮空気を導入することにより除去した。その後、100℃で乾燥した後、300℃で焼成し成形触媒１を得た。なお、モルデナイト粉末触媒１のコーテイング量は100g/lである。この触媒を実施例２の触媒とし、一酸化炭素選択酸化触媒の性能を測定した。
【００３４】
（成形触媒２（撥水処理なし））
成形触媒２の作製にあたり、バインダーとして親水性のアルミナゾル（アルミナ濃度20％で溶媒は水、ｐＨ３〜５，粒子径約10nm）を用い、成形触媒１と同様にしてハニカムの成形触媒２を得た。この触媒を比較例２の触媒とし、一酸化炭素選択触媒の性能を測定した。
【００３５】
以上の触媒について、以下の方法により一酸化炭素選択酸化触媒の活性を測定した。モルデナイト粉末触媒１（比較例１）、モルデナイト粉末触媒２（実施例１）のそれぞれの粉末触媒100mgを、また成形触媒１（実施例２）、及び成形触媒２（比較例２）についてはそれぞれ２mlのハニカム成形触媒を図３に示す触媒括性測定装置３０の反応管３３に充填し、充填された触媒３４の触媒活性を測定した。
測定にあたっては、300℃で水素還元して前処理を行い次いで100℃に設定した。反応ガスを導入して、ガスクロマトグラフィー３６により入口、出口のガス濃度を測定し、一酸化炭素の除去率を測定した。測定方法はモルデナイト粉末触媒とハニカム成形触媒に分け、以下の２通りで測定した。
【００３６】
（触媒活性の測定）
測定１
モルデナイト粉末触媒１、２では、触媒粉末100mgを反応管３３に充填する。300℃で水素還元した後、触媒層温度を100℃にし一酸化炭素（1%）、酸素（0.5%）、水素（98.5%）の反応ガスを導入する。出口一酸化炭素濃度が一定となったら、水を反応系に導入する。導入量は20％である。この実験により、水の有無による活性の変化がわかる。
【００３７】
測定２
成形触媒１，２では、ハニカム触媒２mlを反応管３３に充填し、300℃で水素還元した後一酸化炭素（1%）、酸素（1%）、水（15%）、水素（83%）の反応ガスを導入し、触媒層温度が100℃の時の出口の一酸化炭素濃度を時間に対して測定した。
【００３８】
以上、実施例及び比較例で示した触媒の一酸化炭素選択酸化活性を測定した結果について記述する。先ず、モルデナイト粉末触媒１（比較例１）、モルデナイト粉末触媒２（実施例１）の触媒についての測定結果を図４に示す。
【００３９】
水の無い反応ガス系では、実施例１・比較例１の触媒とも約70％と安定した除去率を示している。反応時間が2時間経過した時点で、反応系に水を導入すると、モルデナイト粉末触媒１（比較例１）では一酸化炭素除去率は約50％に急激に低下している。これに対し、モルデナイト粉末触媒２（実施例１）では、水を導入しても活性は劣化せず、水導入前と同じ活性を安定して維持していることが分かる。
【００４０】
そこで、この原因を追究するために水の吸着量を測定した。その結果、100℃における20%水蒸気下での水蒸気吸着量は、比較例１のモルデナイト粉末触媒１の場合0.065g/g-catに対し、実施例１のモルデナイト粉末触媒２では0.051g/g-catであった。即ち、撥水化処理した実施例１の触媒は、比較例１の触媒に比べ、水蒸気吸着量が少ない。この吸着量の差が触媒活性の低下の有無に性能に著しく影響していることが判明した。
【００４１】
【表１】
2009011981.tif 000003
【００４２】
図５は成形触媒１（実施例２）及び成形触媒２（比較例２）の触媒について、上述した触媒活性化の測定方法で触媒層出口の一酸化炭素濃度を時間に対して測定した結果である。反応ガス中に水分が15％含まれている場合、撥水化処理していない成形触媒２では、反応開始後約5時間から触媒層出口の一酸化炭素濃度は急激に増加している。
これに対し、撥水化処理した成形触媒１の触媒は長時間経過しても出口濃度は増加していない。従って撥水化処理することにより、水蒸気による活性劣化を抑制できることは明らかである。
【産業上の利用可能性】
【００４３】
本発明の一酸化炭素選択酸化触媒は、例えば家庭用燃料電池用の改質装置における一酸化炭素の選択酸化工程で使用される。また、本発明の一酸化炭素選択酸化触媒は、天然ガス等から水素を生成する水素生成プラントにおける一酸化炭素選択的酸化触媒としても使用することができる。
【図面の簡単な説明】
【００４４】
【図１】触媒表面を撥水材１０であるコロイダルシリカで覆ったときのイメージを示    した図である。
【図２】触媒の支持体１３上に触媒を支持させたときの触媒構造のイメージ図であ      る。
【図３】触媒活性測定装置の説明図である
【図４】本発明の一実施例である撥水化処理した触媒及び撥水化処理しない比較例触    媒の水蒸気添加による活性劣化を測定した結果を示した図である。
【図５】本発明の一実施例である撥水化処理した触媒及び撥水化処理しない比較例触    媒を用いて、水蒸気を含む系で触媒層出口一酸化炭素濃度を長時間測定した結果を示    した図である。
【符号の説明】
【００４５】
1  粒径が20nm程度の撥水材が被覆されたモルデナイト粉末触媒
2  粒径が3nm程度の撥水材が被覆されたモルデナイト粉末触媒     
10  粒径が10nm程度の撥水材  
11  ゼオライトの細孔に触媒活性成分が担持された粉末触媒      
12  触媒活性成分
13  支持体        
30  触媒活性測定装置
31  熱電対
32  電気炉
33  反応管
34  触媒
35  水トラップ
36  ガスクロマトグラフィー        
【図１】
2009011981.tif 000004
【図２】
2009011981.tif 000005
【図３】
2009011981.tif 000006
【図４】
2009011981.tif 000007
【図５】
2009011981.tif 000008